(57)【要約】【課題】施工面が壁や天井であっても、一回の塗布作業で適正量塗布することが可能であり、且つ浸透性に優れた表面含浸材を提供すること。【解決手段】アルコキシシランと、石油ナフサと、高級脂肪酸アミドと、溶剤と、を含有し、前記アルコキシシランが下記式（１）で表される、表面含浸材。    Ｒ１ｎＳｉ（ＯＲ２）４−ｎ        （１）（式中、Ｒ１は炭素数５〜１２のアルキル基又は炭素数１〜４のアルキル基で置換されていてもよいフェニル基を示し、ｎは１又は２を示す。ｎが２のとき、Ｒ１は互いに同一であっても異なっていてもよい。Ｒ２は炭素数１〜４のアルキル基を示し、複数存在するＲ２は互いに同一であっても異なっていてもよい。）【選択図】図１
2015229694.tif 000002
【特許請求の範囲】
【請求項１】
アルコキシシランと、石油ナフサと、高級脂肪酸アミドと、溶剤と、を含有し、
前記アルコキシシランが下記式（１）で表される、表面含浸材。
Ｒ１ｎＳｉ（ＯＲ２）４−ｎ        （１）
（式中、Ｒ１は炭素数５〜１２のアルキル基又は炭素数１〜４のアルキル基で置換されていてもよいフェニル基を示し、ｎは１又は２を示す。ｎが２のとき、Ｒ１は互いに同一であっても異なっていてもよい。Ｒ２は炭素数１〜４のアルキル基を示し、複数存在するＲ２は互いに同一であっても異なっていてもよい。）
【請求項２】
前記アルコキシシラン１００質量部に対して、前記石油ナフサが２０〜１２０質量部であり、且つ前記アルコキシシラン及び前記石油ナフサの合計１００質量部に対して、前記高級脂肪酸アミドが０．１〜５質量部である、請求項１に記載の表面含浸材。
【請求項３】
請求項１又は２に記載の表面含浸材を構造物表面に塗布することによって得られる構造物。
【発明の詳細な説明】
【技術分野】
【０００１】
本発明は、土木及び建築分野の各種工事に用いられる表面含浸材、及び構造物に関する。
【背景技術】
【０００２】
各種構造物に用いられるコンクリートやモルタル等は、本来耐久性に優れたものであるが、細孔を有することから構造や使用環境によって、水分、塩分又は二酸化炭素等が細孔より内部に浸透し、一部が劣化する場合がある。このような劣化は、構造物の強度低下や欠損等の原因となる。
【０００３】
このような細孔を有する構造物の表面に塗布して、水分、塩分又は二酸化炭素等の浸透を抑制又は防止するために、アルコキシシランを有する吸水防止材が開示されている。
【先行技術文献】
【特許文献】
【０００４】
【特許文献１】特開２００３−２２１５７６号公報
【特許文献２】特開２００９−２８０７１６号公報
【発明の概要】
【発明が解決しようとする課題】
【０００５】
しかしながら、細孔を有する構造物の施工面が壁や天井の場合、塗布した材料が下方向へ流れて（タレて）しまうので、適正量塗布するためには、数回繰り返し塗布する作業工程が必要であった。また、塗布間隔が長くなってしまうと、材料が反応して撥水層を形成し始め、それ以上深く材料が浸透することを阻害してしまうことがあった。
【０００６】
本発明は、上記事情に鑑みてなされたものであり、施工面が壁や天井であっても、一回の塗布作業で適正量塗布することが可能であり、且つ浸透性に優れた表面含浸材を提供することを目的とする。また、本発明は、耐久性に優れた構造物を提供することを目的とする。
【課題を解決するための手段】
【０００７】
上記目的を達成するために鋭意検討した結果、本発明者らは、特定のアルコキシシランと、石油ナフサと、高級脂肪酸アミドと、溶剤と、を用いることによって、表面含浸材の浸透性及び初期硬化特性を向上できることを見出し、本発明を完成するに至った。
【０００８】
すなわち、本発明は、アルコキシシランと、石油ナフサと、高級脂肪酸アミドと、溶剤と、を有し、アルコキシシランが下記式（１）で表される、表面含浸材を提供する。
Ｒ１ｎＳｉ（ＯＲ２）４−ｎ        （１）
（式中、Ｒ１は炭素数５〜１２のアルキル基又は炭素数１〜４のアルキル基で置換されていてもよいフェニル基を示し、ｎは１又は２を示す。ｎが２のとき、Ｒ１は互いに同一であっても異なっていてもよい。Ｒ２は炭素数１〜４のアルキル基を示し、複数存在するＲ２は互いに同一であっても異なっていてもよい。）
【０００９】
本発明の表面含浸材は、施工面が壁や天井であっても、一回の塗布作業で適正量塗布することが可能であり、且つ浸透性に優れている。つまり、本発明の表面含浸材をコンクリートやモルタル等の細孔を有する構造物の表面に塗布することにより、特定のアルコキシシランが構造物の内部に深く浸透し、コンクリートやモルタル等に含まれるセメント成分等と反応して構造物表面近傍に撥水層を形成し、水分、塩分及び二酸化炭素等の浸透を抑制又は防止できる。このような作用が得られる原因としては、石油ナフサがアルコキシシランの加水分解反応を抑制しながら、表面からのアルコキシシランの浸透の促進に寄与していることが考えられる。また、高級脂肪酸アミドを含有することにより表面含浸材のタレを抑制することが可能である。このため、施工面が壁や天井であっても一回の塗布作業で適正量塗布することができ、優れた浸透性を十分に維持することができる。
【００１０】
本発明の表面含浸材の好ましい態様を以下に示す。本発明では、これらの態様を適宜組み合わせることがより好ましい。
【００１１】
本発明の表面含浸材は、上記アルコキシシラン１００質量部に対して、上記石油ナフサが２０〜１２０質量部であり、且つ上記アルコキシシラン及び上記石油ナフサの合計１００質量部に対して、上記高級脂肪酸アミドが０．１〜５質量部であることが好ましい。このような範囲とすることにより、表面含浸材のタレを一層十分に抑制し、浸透性を一層十分に向上することができる。
【００１２】
本発明では、上記表面含浸材を構造物表面に塗布することによって得られる構造物を提供する。本発明の構造物は、上記表面含浸材と反応して形成される撥水層を有することから、水分、塩分及び二酸化炭素等の浸透を抑制又は防止し、長期にわたり耐久性に優れた構造を維持することができる。
【発明の効果】
【００１３】
本発明によれば、施工面が壁や天井であっても、一回の塗布作業で適正量塗布することが可能であり、浸透性やタレの抑制に優れた表面含浸材を提供することができる。
【００１４】
本発明の構造物は、上記表面含浸材と反応して構造物表面近傍に撥水層を形成することから、水分、塩分及び二酸化炭素等の浸透を抑制又は防止し、長期にわたり耐久性に優れた構造を維持することができる。したがって、本発明の構造物は、ライフサイクルコストの低減などに寄与することができる。
【図面の簡単な説明】
【００１５】
【図１】図１は、表面含浸材１〜１１におけるアルコキシシランの塗布量と、含浸深さとの関係を表すグラフである。
【発明を実施するための形態】
【００１６】
＜表面含浸材＞
本発明の表面含浸材の好適な実施形態について以下に説明する。本実施形態の表面含浸材は、コンクリートやモルタル等の細孔を有する構造物の表面に塗布するために用いられる表面含浸材であり、アルコキシシランと、石油ナフサと、高級脂肪酸アミドと、溶剤と、を含有する。
【００１７】
アルコキシシランは、下記式（１）で表されるアルコキシシランである。このようなアルコキシシランを含有することにより、コンクリートやモルタル等に含まれるセメント成分等と反応して細孔を有する構造物表面近傍に撥水層を形成し、水分、塩分及び二酸化炭素等の浸透を抑制又は防止できる。
Ｒ１ｎＳｉ（ＯＲ２）４−ｎ        （１）
【００１８】
式（１）中、Ｒ１は炭素数５〜１２のアルキル基又は炭素数１〜４のアルキル基で置換されていてもよいフェニル基を示し、ｎは１又は２を示す。ｎが２のとき、Ｒ１は互いに同一であっても異なっていてもよい。Ｒ２は炭素数１〜４のアルキル基を示し、複数存在するＲ２は互いに同一であっても異なっていてもよい。このようなＲ１及びＲ２を有することにより、アルコキシシランが構造物の内部に深く浸透し易くなる。
【００１９】
炭素数５〜１２のアルキル基としては、具体的に、例えば、ペンチル基、ヘキシル基、オクチル基、デシル基、ドデシル基等が挙げられる。これらは、直鎖状、分岐状、又は環状であってもよいが、直鎖状であることが好ましい。
【００２０】
炭素数１〜４のアルキル基で置換されていてもよいフェニル基とは、フェニル基、又はフェニル基上の任意の水素原子が炭素数１〜４のアルキル基で置換されたフェニル基を示す。炭素数１〜４のアルキル基で置換されたフェニル基における炭素数１〜４のアルキル基の数は、特に制限されないが、１〜３であることが好ましく、１であることがより好ましい。炭素数１〜４のアルキル基で置換されたフェニル基としては、具体的に、例えば、メチルフェニル基、エチルフェニル基等が挙げられる。
【００２１】
式（１）で表されるアルコキシシランとしては、例えば、ヘキシルトリメトキシシラン、オクチルトリメトキシシラン、デシルトリメトキシシラン、ヘキシルトリエトキシシラン、オクチルトリエトキシシラン、デシルトリエトキシシラン、ジヘキシルジエトキシシラン等のアルキルトリアルコキシシラン、ジアルキルジアルコキシシラン；フェニルトリメトキシシラン、フェニルトリエトキシシラン、ジフェニルジメトキシシラン、ジフェニルジエトキシシラン等のフェニルトリアルコキシシラン、ジフェニルジアルコキシシランが挙げられる。
【００２２】
式（１）中、ｎは１であることが好ましい。ｎが１であるアルコキシシラン、すなわち、Ｒ１基が１つでＯＲ２基が３つであるアルコキシシランを用いることにより、コンクリートやモルタル等に含まれるセメント成分等との加水分解反応が起こりやすくなり、構造物表面近傍に撥水層を形成し易くなる。
【００２３】
式（１）中、ｎが１であるアルコキシシランとしては、ヘキシルトリメトキシシラン、オクチルトリメトキシシラン、デシルトリメトキシシラン、ヘキシルトリエトキシシラン、オクチルトリエトキシシラン、デシルトリエトキシシラン等のアルキルトリアルコキシシラン；フェニルトリメトキシシラン、フェニルトリエトキシシラン等のフェニルトリアルコキシシランが挙げられる。
【００２４】
式（１）で表されるアルコキシシランの分子量は、好ましくは１９０〜３４０であり、より好ましくは２００〜３００である。アルコキシシランの分子量が上述の範囲であると、浸透性と反応性のバランスがより向上し、細孔を有する構造物表面近傍により良好な撥水層を形成し、水分、塩分及び二酸化炭素等の浸透を抑制又は防止効果の向上が期待できる。
【００２５】
石油ナフサは、炭素数９〜１４のイソパラフィン及びノルマルパラフィンの混合物である。石油ナフサは、上述のアルコキシシランの加水分解反応を抑制しつつ、アルコキシシランを構造物の内部に深く浸透させる、浸透促進剤として作用する。
【００２６】
石油ナフサの沸点は、好ましくは１２０℃以上であり、より好ましくは１３０℃以上であり、さらに好ましくは１４０℃以上である。沸点がこのような範囲にある石油ナフサを用いると、揮発を十分抑制することができ、アルコキシシランを構造物の内部に深く浸透させることができる。また、石油ナフサの沸点は、好ましくは２２０℃以下であり、より好ましくは２１０℃以下であり、さらに好ましくは２００℃以下である。沸点がこのような範囲にある石油ナフサを用いると、アルコキシシランの浸透性を向上することができる。
【００２７】
石油ナフサの含有量は、上述のアルコキシシラン１００質量部に対して、石油ナフサが２０〜１２０質量部であることが好ましく、２５〜１１５質量部であることがより好ましく、３０〜１１０質量部であることがさらに好ましい。石油ナフサの含有量が上述の範囲にあると、アルコキシシランの浸透性を向上させることが可能となる。
【００２８】
高級脂肪酸アミドは、炭素数１２以上の長鎖脂肪酸を有する脂肪酸アミドを示す。脂肪酸は、飽和脂肪酸又は不飽和脂肪酸であってもよい。
【００２９】
高級脂肪酸アミドの炭素数は、好ましくは１２〜３０であり、より好ましくは１６〜２８であり、さらに好ましくは１８〜２６であり、特に好ましくは２０〜２４である。
【００３０】
高級脂肪酸アミドとしては、具体的に、例えば、エルカ酸アミド、ベヘン酸アミド、ステアリン酸アミド、オレイン酸アミド、パルミチン酸アミド、ミリスチン酸アミド、ラウリン酸アミド等が挙げられる。好適な市販品としては、ニュートロン、ＢＭＴ、ＰＮＴ、ＳＮＴ（いずれも商品名、日本精化株式会社）、ダイヤミッド、アマイド、ニッカアマイド、メチロールアマイド（いずれも商品名、日本化成株式会社）等が挙げられる。
【００３１】
高級脂肪酸アミドの含有量は、アルコキシシラン及び石油ナフサの合計１００質量部に対して、好ましくは０．１〜５質量部であり、より好ましくは０．４〜４．５質量部であり、さらに好ましくは１．０〜４質量部であり、特に好ましくは１．５〜３．５質量部である。高級脂肪酸アミドの含有量が上述の範囲にあると、壁や天井に塗布した場合のダレ防止性がより確実に機能し、施工性が向上する。
【００３２】
高級脂肪酸アミドは、粉末状の高級脂肪酸アミドと後述の溶剤とを混合して、ペースト状、すなわち、流動性及び粘性を有する状態にして用いることが好ましい。ペースト状の高級脂肪酸アミドを用いることにより、施工面が壁や天井であっても、表面含浸材のタレをより一層十分に抑制することが可能となる。なお、ペースト状の高級脂肪酸アミドは、溶液であっても、懸濁液（分散液）であってもよい。
【００３３】
溶剤は、粉末状の高級脂肪酸アミドを溶解することができるものが好ましい。具体的には、例えば、メタノール、エタノール、イソプロピルアルコール、ｎ−ブタノール、イソブタノール、ベンジルアルコール等のアルコール類；酢酸エチル、酢酸ブチル等のエステル類；キシレン等の芳香族炭化水素類；水などが挙げられ、単独で又は複数を組み合わせて用いることができる。なお、溶剤は、上述の石油ナフサとは異なる成分である。
【００３４】
ペースト状の高級脂肪酸アミドにおける高級脂肪酸アミドの含有量は、高級脂肪酸アミド及び溶剤の全質量を基準として、好ましくは１〜５０質量％であり、より好ましくは５〜４０質量％であり、さらに好ましくは８〜３２質量％である。
【００３５】
ペースト状の高級脂肪酸アミドは、市販品を用いることができる。好適な市販品としては、ターレン、フローノン（いずれも商品名、共栄社化学株式会社）等が挙げられる。
【００３６】
本実施形態の表面含浸材は、アルコキシシラン、石油ナフサ、高級脂肪酸アミド、及び溶剤以外に、本発明の効果が大きく損なわれない範囲で、その他の成分を含有することができる。その他の成分としては、染料等を挙げることができる。
【００３７】
本実施形態の表面含浸材の温度２０℃における回転数２０ｒｐｍの粘度は、好ましくは１００〜１２００ｍＰａ・ｓであり、より好ましくは１２０〜１１５０ｍＰａ・ｓであり、さらに好ましくは１３５〜１１００ｍＰａ・ｓであり、特に好ましくは１５０〜１０５０ｍＰａ・ｓである。この粘度は、ＢＨ型粘度計にて、回転数２０ｒｐｍ、ローターＮｏ．２を用いて測定される。表面含浸材の温度２０℃における回転数２０ｒｐｍの粘度が上述の範囲であると、施工面が壁や天井であっても、ダレ防止性がより確実に機能し、施工性が向上する。
【００３８】
本実施形態の表面含浸材の温度２０℃における回転数０．５ｒｐｍの粘度は、好ましくは１０００ｍＰａ・ｓ以上であり、より好ましくは１２００ｍＰａ・ｓ以上であり、さらに好ましくは１５００ｍＰａ・ｓ以上であり、特に好ましくは１８００ｍＰａ・ｓ以上である。この粘度は、ＢＨ型粘度計にて、回転数０．５ｒｐｍ、ローターＮｏ．２を用いて測定される。表面含浸材の温度２０℃における回転数０．５ｒｐｍの粘度が上述の範囲であると、施工面が壁や天井であっても、ダレ防止性がより確実に機能する。表面含浸材の温度２０℃における回転数０．５ｒｐｍの粘度の上限は、特に制限されないが、例えば、３００００ｍＰａ・ｓ以下であり、好ましくは２５０００ｍＰａ・ｓ以下であり、より好ましくは２２０００ｍＰａ・ｓ以下であり、さらに好ましくは２００００ｍＰａ・ｓ以下である。
【００３９】
本実施形態の表面含浸材の温度２０℃における回転数１００ｒｐｍの粘度は、好ましくは５００ｍＰａ・ｓ以下であり、より好ましくは４５０ｍＰａ・ｓ以下であり、さらに好ましくは４００ｍＰａ・ｓ以下であり、特に好ましくは３５０ｍＰａ・ｓ以下である。この粘度は、ＢＨ型粘度計にて、回転数１００ｒｐｍ、ローターＮｏ．２を用いて測定される。表面含浸材の温度２０℃における回転数１００ｒｐｍの粘度が上述の範囲であると、施工性や作業性が向上する。表面含浸材の温度２０℃における回転数１００ｒｐｍの粘度の下限は、特に制限されないが、例えば、１０ｍＰａ・ｓ以上であり、好ましくは２０ｍＰａ・ｓ以上であり、より好ましくは３０ｍＰａ・ｓ以上であり、さらに好ましくは４０ｍＰａ・ｓ以上である。
【００４０】
表面含浸材の温度２０℃におけるＴＩ値（ＲＰＭ０．５／ＲＰＭ１００）は、好ましくは２０〜９０であり、より好ましくは２５〜８０であり、さらに好ましくは３０〜７５である。ここで、ＴＩ値とは、上述の粘度測定において、回転数０．５ｒｐｍにて得られる粘度を回転数１００ｒｐｍにて得られる粘度で除した値（比）であり、チキソトロピー係数を表す。表面含浸材の温度２０℃におけるＴＩ値が上述の範囲であると、ダレ防止性がより確実に機能し、施工性が向上する。
【００４１】
構造物表面における表面含浸材の塗布量は、好ましくは１００〜５００ｇ／ｍ２であり、より好ましくは１５０〜４００ｇ／ｍ２であり、さらに好ましくは１７５〜３７５ｇ／ｍ２であり、特に好ましくは２００〜３５０ｇ／ｍ２である。本実施形態の表面含浸材は、構造物への１回の塗布によって上述の塗布量で塗布することができる。表面含浸材の塗布量が上述の範囲であると、上述のアルコキシシランの浸透性とダレ防止性のバランスが良好となり、水分、塩分及び二酸化炭素等の浸透を抑制する十分な構造物表面近傍に撥水層を形成することができる。また、施工性にも優れる。
【００４２】
本実施形態の表面含浸材の製造方法は、粉末状の高級脂肪酸アミド及び溶剤を混合してペースト状の高級脂肪酸アミドを得る工程と、アルコキシシラン、石油ナフサ、及びペースト状の高級脂肪酸アミドを混合する工程と、を備えることが好ましい。
【００４３】
粉末状の高級脂肪酸アミド及び溶剤を混合してペースト状の高級脂肪酸アミドを得る工程において、混合は４０℃以上に加温しながら行うことが好ましい。
【００４４】
アルコキシシラン、石油ナフサ及びペースト状の高級脂肪酸アミドを混合する工程で用いる攪拌機は、均一に混合、分散できるものであれば、特に限定されず、例えば、ディソルバーやディスパー等の高いせん断力のかかる攪拌機を使用することが好ましい。また、分散時間は、高級脂肪酸アミドの凝集体が目視で確認されなくなる時間を設定することが好ましい。
【００４５】
＜構造物＞
本実施形態の構造物は、上述の表面含浸材を、各種構造物に用いられるコンクリートやモルタル等の表面に塗布することによって得られる。本実施形態の構造物は、上記表面含浸材と反応して形成される撥水層を有することから、水分、塩分及び二酸化炭素等の浸透を抑制又は防止し、長期にわたり耐久性に優れた構造を維持することができる。
【００４６】
本実施形態の構造物における表面含浸材の含浸深さは、２．２ｍｍ以上であることが好ましく、３．０ｍｍ以上であることがより好ましく、４．０ｍｍ以上であることがさらに好ましく、５．０ｍｍ以上であることが特に好ましい。このため、アルコキシシラン単独の含浸深さは、２．１ｍｍ以上であることが好ましく、２．５ｍｍ以上であることがより好ましく、３．３ｍｍ以上であることがさらに好ましく、４．１ｍｍ以上であることが特に好ましい。なお、ここで、含浸深さは、ＪＳＣＥ  Ｋ−５７１−２０１０「１７．表面含浸材の試験方法（案）」の「６．２含浸深さ試験」に準拠して行った値を示す。
【００４７】
本実施形態の構造物の透水抑制比は、８０％以上であることが好ましく、８５％以上であることがより好ましい。なお、ここで、透水抑制比は、ＪＳＣＥ  Ｋ−５７１−２０１０「１７．表面含浸材の試験方法（案）」の「６．３透水量試験」に準拠して透水比（％）を算出し、１００％から透水比（％）を差し引いた値を示す。
【００４８】
以上、本発明の好適な実施形態について説明したが、本発明は上記実施形態に何ら限定されるものではない。
【実施例】
【００４９】
以下に実施例を挙げて本発明の内容をより詳細に説明するが、本発明は以下の実施例に限定されるものではない。
【００５０】
（実験例１）
［使用材料］
表１に示すアルコキシシラン１〜１９を準備した。表１には、アルコキシシランの疎水基（Ｒ１）、該疎水基（Ｒ１）の炭素数、及び、分子量を併せて示す。
【００５１】
【表１】
2015229694.tif 000003
【００５２】
表１のアルコキシシランを、表２に示す塗布量でモルタル基板表面に刷毛を用いて塗布し、含浸深さ及び透水抑制比を測定した。モルタル基板の作製方法、並びに、含浸深さ及び透水抑制比の測定方法は以下のとおりである。
【００５３】
［モルタル基板の作製］
ＪＳＣＥ  Ｋ−５７１−２０１０「１７．表面含浸材の試験方法（案）」の「５．１．１モルタル基板の作製」に準拠して作製した。
【００５４】
［アルコキシシランの評価方法］
（１）含浸深さ
ＪＳＣＥ  Ｋ−５７１−２０１０「１７．表面含浸材の試験方法（案）」の「６．２含浸深さ試験」に準拠して行った。
（２）透水抑制比
ＪＳＣＥ  Ｋ−５７１−２０１０「１７．表面含浸材の試験方法（案）」の「６．３透水量試験」に準拠して透水比（％）を算出し、１００％から透水比（％）を差し引いた値を「透水抑制比」とした。
【００５５】
【表２】
2015229694.tif 000004
【００５６】
表２より、Ｒ１を有しないアルコキシシラン１、２は、含浸深さが２．２ｍｍ以上及び透水抑制比が８０％以上の両方又は一方を満たしていなかった。また、Ｒ１が炭素数１〜４のアルキル基又はビニル基であるアルコキシシラン３〜９も、含浸深さが２．２ｍｍ以上及び透水抑制比が８０％以上の両方又は一方を満たしていなかった。また、Ｒ１がグリシドキシ基又はメタクリロキシ基を有するアルコキシシラン１６〜１９は、含浸深さが２．２ｍｍ以上の条件を満たさなかった。さらに、アルコキシシラン１９は、透水抑制比が８０％以上の条件を満たさなかった。
【００５７】
表２より、Ｒ１が炭素数５〜１２のアルキル基又はフェニル基であるアルコキシシラン１０〜１５は、含浸深さが２．２ｍｍ以上及び透水抑制比が８０％以上の両方の条件を満たしていた。
【００５８】
（実施例１、比較例１、参考例１）
［使用材料］
下記（１）〜（４）に示す原材料を準備した。
【００５９】
（１）高級脂肪酸アミド
Ａ：炭素数２６、形状（ペースト状）、高級脂肪酸アミドの含有率：１０質量％、酢酸ブチルの含有率：７０質量％、エタノール及びメタノールの合計含有率：２０質量％
Ｂ：炭素数２２、形状（ペースト状）、高級脂肪酸アミドの含有率：３０質量％、ベンジルアルコールを主成分とする溶剤の含有率：７０質量％
（２）石油ナフサ、沸点１７０℃
（３）トルエン、沸点１１０℃
（４）メチルイソブチルケトン、沸点１１６．２℃
【００６０】
［表面含浸材の調製］
上述の（１）〜（４）及び表１のアルコキシシラン１４を、表３に示す配合で表面含浸材が５００ｇになるように、表面含浸材１〜１１を調製した。表３の高級脂肪酸アミドＡ及びＢにおける数値は溶剤を除いた質量部を示す。また、表３の高級脂肪酸アミドＡ及びＢにおける括弧内の数値は、アルコキシシラン１４及び石油ナフサの合計１００質量部に対する高級脂肪酸アミドＡ又はＢの質量部を示す。
【００６１】
【表３】
2015229694.tif 000005
【００６２】
例えば、表面含浸材１では、高級脂肪酸アミドＢを用いている。高級脂肪酸アミドＢに含まれる高級脂肪酸アミドは３０質量％であるので、高級脂肪酸アミドＢをアルコキシシラン１００質量部に対し、７．５２７質量部加えることになる。表面含浸材１を５００ｇ調整する場合、アルコキシシランは３４８．７５ｇ、浸透促進剤としての石油ナフサは１２５．００ｇ、高級脂肪酸アミドＢは２６．２５ｇとなる。
【００６３】
表面含浸材１の具体的な調製方法は以下のとおりである。まず、アルコキシシラン２００ｇに、高級脂肪酸アミドＢ２６．２５ｇを加え、攪拌機でペースト状の塊が無くなるまで攪拌し、分散液を得た。分散液は、目視で均質に分散していることを確認した。次いで、残りのアルコキシシラン１４８．７５ｇと石油ナフサ１２５．００ｇを分散液に加えて１０分間程度攪拌して表面含浸材１を５００ｇ得た。浸透促進剤としての石油ナフサ、トルエン又はメチルイソブチルケトン、高級脂肪酸アミドＡ又は高級脂肪酸アミドＢを用いた表面含浸材２〜１１についても同様に調製を行った。
【００６４】
［表面含浸材の評価］
表３の表面含浸材１〜１１を、それぞれ表４に示す塗布量でモルタル基板表面に塗布し、含浸深さを測定した。なお、表４におけるアルコキシシランの塗布量は、塗布される表面含浸材に含まれるアルコキシシランの塗布量を表すものである。
【００６５】
［モルタル基板の作製］
ＪＳＣＥ  Ｋ−５７１−２０１０「１７．表面含浸材の試験方法（案）」の「５．１．１モルタル基板の作製」に準拠して作製した。
【００６６】
［表面含浸材の評価方法］
（１）含浸深さ
ＪＳＣＥ  Ｋ−５７１−２０１０「１７．表面含浸材の試験方法（案）」の「６．２含浸深さ試験」に準拠して行った。
【００６７】
【表４】
2015229694.tif 000006
【００６８】
表面含浸材１〜１１におけるアルコキシシランの塗布量と、含浸深さとの関係を図１に示す。図１中、黒丸のプロットは石油ナフサを用いた表面含浸材の含浸深さを示し、Ａはその線形近似直線である。黒四角のプロットはトルエンを用いた表面含浸材の含浸深さを示し、Ｂはその線形近似直線である。黒三角のプロットはメチルイソブチルケトンを用いた表面含浸材の含浸深さを示し、Ｃはその線形近似直線である。黒菱形のプロットは浸透促進剤を添加しなかった表面含浸材の含浸深さを示し、Ｄはその線形近似直線である。アルコキシシランの塗布量５０〜２００ｇ／ｍ２の範囲において、アルコキシシランの塗布量を同量として比較したとき、石油ナフサを用いた表面含浸材は、トルエン又はメチルイソブチルケトンを用いた表面含浸材よりも含浸深さが大きかった。これは石油ナフサの浸透促進作用が大きいことを示している。
【００６９】
（実施例２、参考例２）
［表面含浸材の調製］
実施例１の使用材料（１）〜（４）及び表１のアルコキシシラン１４を、表５に示す配合比で配合して、表面含浸材１２〜２０を各々５００ｇ調製した。表５の高級脂肪酸アミドＡ及びＢにおける数値は溶剤を除いた質量部を示す。また、表５の高級脂肪酸アミドＡ及びＢにおける括弧内の数値は、アルコキシシラン１４及び石油ナフサの合計１００質量部に対する高級脂肪酸アミドＡ又はＢの質量部を示す。
【００７０】
【表５】
2015229694.tif 000007
【００７１】
例えば、表面含浸材１２では高級脂肪酸アミドＡを用いている。高級脂肪酸アミドＡに含まれる高級脂肪酸アミドは１０質量％であるので、高級脂肪酸アミドＡをアルコキシシラン１００質量部に対し、５．０８質量部加えることになる。表面含浸材１２を５００ｇ調整する場合、アルコキシシラン４６０．３２ｇ、石油ナフサ１６．３０ｇ、高級脂肪酸アミドＡ２３．３８ｇとなる。
【００７２】
表面含浸材１２の具体的な調製方法は以下のとおりである。まず、アルコキシシラン２００ｇに、高級脂肪酸アミドＡ２３．３８ｇを加え、攪拌機でペースト状の塊が無くなるまで攪拌し、分散液を得た。分散液は、目視で均質に分散していることを確認した。次いで、残りのアルコキシシラン２６０．３２ｇと石油ナフサ１６．３０ｇを分散液に加えて１０分間程度攪拌して表面含浸材１を５００ｇ得た。高級脂肪酸アミドＡ又はＢを用いた表面含浸材１３〜２０についても同様に、調製を行った。
【００７３】
［表面含浸材の評価方法］
調製した表面含浸材１２〜２０の各配合の粘度、ＴＩ値（チキソトロピー係数）、タレ性及び貯蔵性を評価した。評価結果は表６に示すとおりであった。また、各評価は以下に示す方法で行った。
【００７４】
（１）粘度
温度２０℃の条件下にて、ＢＨ型粘度計（ローターＮｏ．２）（東機産業株式会社製  Ｂ型粘度計ＢＨ）を用いて回転数０．５ｒｐｍ、２０ｒｐｍ、１００ｒｐｍにおける粘度を測定した。ｒｐｍは１分間あたりの回転数を表す。
（２）ＴＩ値（ＲＰＭ０．５／ＲＰＭ１００）
上述の回転数０．５ｒｐｍにおける粘度を回転数１００ｒｐｍにおける粘度で除して求めた。
（３）タレ性
水平に静置したケイ酸カルシウム板に、アプリケーターを用いて表面含浸材を水平方向に厚さ２２５μｍになるように塗布し、直後にケイ酸カルシウム板を垂直にし、タレ（下方向への流れ）の有無を目視で確認した。
Ａ…タレなし
Ｂ…タレあり
（４）貯蔵性
表面含浸材をガラス製容器に入れて１週間静置し、分離の有無を目視で確認した。
Ａ…分離なし
Ｂ…分離あり
【００７５】
【表６】
2015229694.tif 000008
【００７６】
表６に示すとおり、表面含浸材１５〜２０を用いた実施例２−１〜２−６では、回転数２０ｒｐｍの粘度（２０℃）やＴＩ値も良好であり、タレ性や貯蔵性についても良好な結果を示した。一方、表面含浸材１２〜１４を用いた参考例２−１〜２−３では、回転数２０ｒｐｍの粘度（２０℃）やＴＩ値が良好であったが、タレが発生した。
【００７７】
（実施例３）
表３の表面含浸材２を用いてコンクリート基板に対する含浸深さ及び透水抑制比を評価した。実施例３では、表面含浸材２を表７に示す塗布量でローラー１回塗りにてコンクリート基板に塗布し、試験体を調製した。コンクリート基板の作製方法、及び試験体の評価方法は以下のとおりである。
【００７８】
［コンクリート基板の作製］
ＪＳＣＥ  Ｋ−５７１−２０１０「１７．表面含浸材の試験方法（案）」の「５．１．２コンクリート基板の作製」に準拠して作製した。
【００７９】
［評価方法］
（１）含浸深さ
ＪＳＣＥ  Ｋ−５７１−２０１０「１７．表面含浸材の試験方法（案）」の「６．２含浸深さ試験」に準拠して、実施例３−１における試験体の含浸深さの評価を行った。
（２）透水抑制比
ＪＳＣＥ  Ｋ−５７１−２０１０「１７．表面含浸材の試験方法（案）」の「６．３透水量試験」に準拠して、試験体の透水比（％）を算出し、１００％から透水比（％）を差し引いた値を実施例３−１における「透水抑制比」とした。
【００８０】
【表７】
2015229694.tif 000009
【００８１】
表７に示すとおり、表面含浸材２をコンクリート基板に塗布した実施例３−１では、含浸深さが２．２ｍｍ以上、且つ透水抑制比が８０％以上であり、良好な結果が得られた。
【００８２】
（実施例４）
表３の表面含浸材４を用いてモルタル基板に対する含浸深さ及び透水抑制比を評価した結果を表８に示す。実施例４では、モルタル基板をそれぞれ床面（下面）、壁面（垂直面）及び天井面（上面）となるように設置し、表面含浸材を表８に示す塗布量でローラー１回塗りにてそれぞれのモルタル基板に塗布し、各試験体を調製した。モルタル基板の作製方法、及び各試験体の評価方法は以下のとおりである。
【００８３】
［モルタル基板の作製］
ＪＳＣＥ  Ｋ−５７１−２０１０「１７．表面含浸材の試験方法（案）」の「５．１．１モルタル基板の作製」に準拠して作製した。
【００８４】
［評価方法］
（１）含浸深さ
ＪＳＣＥ  Ｋ−５７１−２０１０「１７．表面含浸材の試験方法（案）」の「６．２含浸深さ試験」に準拠して、各実施例における試験体の含浸深さの評価を行った。
（２）透水抑制比
ＪＳＣＥ  Ｋ−５７１−２０１０「１７．表面含浸材の試験方法（案）」の「６．３透水量試験」に準拠して、各試験体の透水比（％）を算出し、１００％から透水比（％）を差し引いた値を各実施例における「透水抑制比」とした。
【００８５】
【表８】
2015229694.tif 000010
【００８６】
表８に示すとおり、表面含浸材４をモルタル基板に各塗布量で塗布した実施例４−１〜実施例４−３では、すべての塗布面において、含浸深さが２．２ｍｍ以上、透水抑制比が８０％以上であり、良好な結果が得られた。
【００８７】
以上のように、各実施例の表面含浸材は、施工面が壁や天井であっても、一回の塗布作業で適正量塗布することが可能であり、且つ浸透性に優れることが確認された。
【産業上の利用可能性】
【００８８】
本発明によれば、施工面が壁や天井であっても、一回の塗布作業で適正量塗布することが可能であり、浸透性やタレの抑制に優れた表面含浸材を提供することができる。また、本発明の構造物は、上記表面含浸材と反応して構造物表面近傍に撥水層を形成することから、水分、塩分及び二酸化炭素等の浸透を抑制又は防止し、長期にわたり耐久性に優れた構造を維持することができ、ライフサイクルコストの低減などに寄与することができる。
【図１】
2015229694.tif 000011